ЭЛАСТОМЕРНАЯ РЕЗИНОВАЯ ПЕРЧАТКА, ПРЕДНАЗНАЧЕННАЯ ДЛЯ ПРИМЕНЕНИЯ В ЧИСТЫХ ПОМЕЩЕНИЯХ И НЕ СОДЕРЖАЩАЯ УСКОРИТЕЛЯ ВУЛКАНИЗАЦИИ И СЕРЫ

(1+4)
1. Перчатка, полученная из эластомера, содержащего 25-30% по массе акрилонитрила, 62-71% по массе бутадиена и 4-8% по массе ненасыщенной карбоновой кислоты (итого 100% по массе), при этом сшивка сформирована посредством связи с использованием по меньшей мере части заместителя, который входит в указанную ненасыщенную карбоновую кислоту, а остальной заместитель по меньшей мере одной части заместителя, входящего в указанную ненасыщенную кислоту, сшит двухвалентным металлом, при этом указанный эластомер не содержит серы, которая является сшивающим агентом, и соединения серы, которое является ускорителем вулканизации, вязкость по Муни (ML(100°С)) указанного эластомера, сшитого посредством связи с использованием по меньшей мере одной части заместителя, содержащего указанную ненасыщенную карбоксильную группу, составляет 100-220, так что тонкопленочные перчатки, изготовленные из указанного эластомера, не содержат серы, которая является сшивающим агентом, и соединения серы, которое является ускорителем вулканизации, при этом толщина перчаток составляет 0.05-0.15 мм, коэффициент набухания перчатки при ее изготовлении составляет 240-320, напряжение растяжения перчатки составляет 22-35 МПа, удлинение до разрыва перчатки составляет 480-620%, напряжение растяжения при 500% удлинении перчатки составляет 15-35 МПа, и, кроме того, поверхность перчатки, которая контактирует с рукой пользователя, не является клейкой, поверхность перчатки, которая контактирует с объектом во время работы, является гладкой, металл или металлическая соль, содержащиеся в перчатке в виде загрязнений, элюированы, а содержание металла, металлической соли и аниона в перчатке уменьшено.
2. Перчатка по п.1, отличающаяся тем, что металл или металлическая соль, содержащиеся в перчатке в виде загрязнений, представляют собой Na, К, Са или Zn.
3. Перчатка по п.1, отличающаяся тем, что анион, содержащийся в перчатке, представляет собой ион хлора.
(1+4)
4. Перчатки, полученные из эластомера, содержащего 25-30% по массе акрилонитрила, 62-71% по массе бутадиена и 4-8% по массе ненасыщенной карбоновой кислоты (итого 100% по массе), при этом сшивка сформирована посредством связи с использованием по меньшей мере части заместителя, которая входит в указанную ненасыщенную карбоновую кислоту, а остальной заместитель по меньшей мере одной части заместителя, входящей в указанную ненасыщенную кислоту, сшит двухвалентным металлом, при этом указанный эластомер не содержит серы, которая является сшивающим агентом, и соединения серы, которое является ускорителем вулканизации, вязкость по Муни (ML(100°С)) указанного эластомера, сшитого посредством связи с использованием по меньшей мере одной части заместителя, содержащего указанную ненасыщенную карбоксильную группу, составляет 100-220, и тонкопленочные перчатки, изготовленные из указанного эластомера, не содержат серы, которая является сшивающим агентом, и соединения серы, которое является ускорителем вулканизации, при этом толщина перчатки составляет 0.05-0.15 мм, коэффициент набухания перчатки при ее изготовлении составляет 240-320, напряжение растяжения перчатки составляет 22-35 МПа, удлинение до разрыва перчатки составляет 480-620% и напряжение растяжения при 500% удлинение перчатки составляет 15-35 МПа, и, кроме того, поверхность перчатки которая контактирует с рукой пользователя не является клейкой вследствие обработки хлором, поверхность перчатки, которая контактирует с объектом во время работы, является гладкой вследствие обработки хлором в реакторе для хлорирования, металл или металлическая соль, содержащиеся в перчатке в виде загрязнений, элюированы, а содержание металла, металлической соли и аниона в перчатке уменьшено, при этом указанную перчатку изготавливают, выполняя следующие операции:
(a) операция промывки и сушки формы или болванки,
2+
(b) операция погружения формы или болванки в раствор коагулянта, содержащий 8-17% по массе иона Са,
(c) операция сушки формы или болванки с нанесенным коагулянтом при 50-70°С,
(d) операция погружения формы или болванки, полученной на операции (с) с нанесенным коагулянтом в состав, который образует эластомер, на 1-20 секунд при температуре 25-35°С,
(e) операция удаления реагентов при помощи промывки (операция выщелачивания),
(f) операция отбортовки (операция загибки краги),
(g) операция сушки перчаточной болванки при 80-120°С в течение 250-300 секунд,
(h) операция сшивки и отверждения состава для получения эластомера, нанесенного на поверхность формы или болванки при 120-150°С в течение 20-30 минут,
(i) операция сушки после дополнительного выщелачивания формы или болванки, полученной на операции (h),
(j) операция обработки поверхности эластомерной пленки, полученной на операции (h), хлором с последующей нейтрализацией,
(k) операция промывки и сушки пленки эластомера, полученной на операции (j),
(l) операция съема эластомерной пленки, обработанной хлором, и выворачивание ее,
(m) операция обработки вывернутой перчатки хлором,
(n) операция промывки чистой водой и сушки перчатки, наружная поверхность которой обработана хлором на указанной операции (m).